(57)【要約】【課題】  ＴＮ型液晶表示装置及びＶＡ型液晶表示装置の表面に設けた際に、防眩機能を備えるだけでなく、斜め方向から観察した際の階調反転を抑制し、また、斜め方向からの色度を補正する色補正機能を備える防眩フィルムを提供することを課題とする。【解決手段】  透明基材上にバインダマトリックス及び粒子Ａと粒子Ｂを含む防眩層を備える防眩フィルムであって、粒子Ａとバインダマトリックスとの屈折率差が０．０６０以下であり、且つ、粒子Ｂとバインダマトリックスの屈折率差が０．０８０以上０．３００以下であり、粒子Ｂの平均粒子径が０．５μｍ以上５．０μｍ以下であり、且つ、粒子Ｂの屈折率とバインダマトリックスの屈折率の屈折率差に、防眩層中におけるバインダマトリックス１００重量部に対する粒子Ｂの含有量及び防眩層の平均膜厚を乗じた値が０．１５以上１５．０以下の範囲内であることを特徴とする防眩フィルムとする。【選択図】図１
2009122490.tif 000002
【特許請求の範囲】
【請求項１】
透明基材上にバインダマトリックス及び粒子Ａと粒子Ｂを含む防眩層を備える防眩フィルムであって、
粒子Ａの屈折率（ｎＡ）とバインダマトリックスの屈折率（ｎＭ）との屈折率差（｜ｎＡ−ｎＭ｜）が０．０６０以下であり、且つ、
粒子Ｂの屈折率（ｎＢ）とバインダマトリックスの屈折率（ｎＭ）の屈折率差（｜ｎＢ−ｎＭ｜）が０．０８０以上０．３００以下であり、粒子Ｂの平均粒子径（ｒＢ（μｍ））が０．５μｍ以上５．０μｍ以下であり、且つ、
前記粒子Ｂの屈折率（ｎＢ）と前記バインダマトリックスの屈折率（ｎＭ）の屈折率差（｜ｎＢ−ｎＭ｜）に、前記防眩層中におけるバインダマトリックス１００重量部に対する粒子Ｂの含有量（ｗＢ（重量部））及び防眩層の平均膜厚（Ｈ（μｍ））を乗じた値（｜ｎＢ−ｎＭ｜×ｗＢ×Ｈ）が０．１５以上１５．０以下の範囲内であることを特徴とする防眩フィルム。
【請求項２】
前記粒子Ｂの屈折率（ｎＢ）とバインダマトリックスの屈折率（ｎＭ）の屈折率差（｜ｎＢ−ｎＭ｜）に、前記防眩層中におけるバインダマトリックス１００重量部に対する粒子Ｂの含有量（ｗＢ（重量部））及び防眩層の平均膜厚（Ｈ（μｍ））を乗じた値（｜ｎＢ−ｎＭ｜×ｗＢ×Ｈ）が１０．０以上１５．０以下の範囲内であることを特徴とする防眩フィルム。
【請求項３】
前記粒子Ａの屈折率（ｎＡ）と前記バインダマトリックスの屈折率（ｎＭ）の屈折率差（｜ｎＡ−ｎＭ｜）に前記防眩層中におけるバインダマトリックス１００重量部に対する粒子Ａの含有量（ｗＡ（重量部））を乗じた値（｜ｎＡ−ｎＭ｜×ｗＡ）と、前記粒子Ｂの屈折率（ｎＢ）と前記バインダマトリックスの屈折率（ｎＭ）の屈折率差（｜ｎＢ−ｎＭ｜）に前記防眩層中におけるバインダマトリックス１００重量部に対する粒子Ｂの含有量（ｗＢ（重量部））を乗じた値（｜ｎＢ−ｎＭ｜×ｗＢ）との合計に防眩層の平均膜厚（Ｈ（μｍ））を乗じた値［（｜ｎＡ−ｎＭ｜×ｗＡ＋｜ｎＢ−ｎＭ｜×ｗＢ）×Ｈ］が２．０以上３０．０以下の範囲内であることを特徴とする請求項１または請求項２に記載の防眩フィルム。
【請求項４】
前記防眩層中におけるバインダマトリックス１００重量部に対する粒子Ａの含有量（ｗＡ（重量部））と前記防眩層中におけるバインダマトリックス１００重量部に対する粒子Ｂの含有量（ｗＢ（重量部））の合計（ｗＡ＋ｗＢ）が、５重量部以上４０重量部以下であることを特徴とする請求項１乃至３のいずれかに記載の防眩フィルム。
【請求項５】
前記粒子Ａの平均粒子径（ｒＡ（μｍ））を防眩層の平均膜厚（Ｈ（μｍ））で除した値（ｒＡ／Ｈ）が、０．２０以上０．９０以下の範囲内であることを特徴とする請求項１乃至４のいずれか１項に記載の防眩フィルム。
【請求項６】
観察者側から順に、請求項１乃至５のいずれかに記載の防眩フィルム、偏光板、ツイストネマッチック型（ＴＮ型）型若しくは垂直配向型（ＶＡ型）液晶セル、偏光板、バックライトユニットをこの順に備えることを特徴とする透過型液晶表示装置。
【発明の詳細な説明】
【技術分野】
【０００１】
本発明は、ツイストネマッチック（ＴＮ）型若しくは垂直配向型（ＶＡ）透過型液晶表示装置の表面に好適に用いられる防眩フィルムに関する。
【背景技術】
【０００２】
液晶ディスプレイ、ＣＲＴディスプレイ、ＥＬディスプレイ、および、プラズマディスプレイなどの表示装置においては、視聴時に表示装置表面に外光が映りこむことによる視認性の低下を防ぐために、表面に凹凸構造を備える防眩フィルムをディスプレイの表面に設けることが知られている。
【０００３】
防眩フィルムとしては、例えば、下記の技術が知られている。
・エンボス加工法により防眩フィルム表面に凹凸構造を形成する技術
・バインダマトリックス形成材料中に粒子を混入させた塗液を塗布し、バインダマトリックス中に粒子を分散させることにより、防眩フィルム表面に凹凸構造を形成する技術
このようにして形成される凹凸構造を表面に備える防眩フィルムにおいては、表面凹凸構造により防眩フィルム入射する外光が散乱することにより、外光の像が不鮮明となり、ディスプレイ表面に外光が移りこむことによる視認性の低下を防ぐことが可能となる。
【０００４】
ここで、エンボス加工により表面に凹凸が形成されている防眩フィルムは、表面凹凸を完全に制御できる。そのため、再現性が良い。しかし、エンボスロールに欠陥または異物付着があるとロールのピッチで延々欠陥が出るといった問題がある。
【０００５】
一方、バインダマトリックスと粒子を用いた防眩フィルムは前記エンボス加工を用いた防眩フィルムよりも工程数が少ない。よって、安価に製造できる。そのため、バインダマトリックス中に粒子を分散させた様々な態様の防眩フィルムが知られている（特許文献１）。
【０００６】
バインダマトリックスと粒子を用いた防眩フィルムにあってはさまざまな技術が開示されており、例えば、以下のような技術が開示されている。
・バインダマトリックス樹脂と球形粒子と不定形粒子を併用する技術（特許文献２）
・バインダマトリックス樹脂と複数の粒径の異なる粒子を用いる技術（特許文献３）
・表面凹凸を有し、凹部の断面積を規定した技術（特許文献４）
【０００７】
また、以下のような技術も開示されている。
・内部の散乱と表面の散乱を併用し、防眩層の内部ヘイズ（曇度）を１〜１５％とし、表面ヘイズ（曇度）を７〜３０％とする技術（特許文献５）
・バインダー樹脂と粒径０．５〜５μｍの粒子を用い、樹脂と粒子の屈折率差を０．０２〜０．２とする技術（特許文献６）
・バインダー樹脂と粒径１〜５μｍの粒子を用い、樹脂と粒子の屈折率差を０．０５〜０．１５とする技術。さらに、用いる溶媒、表面粗さなどを所定の範囲とした技術（特許文献７）
・バインダー樹脂と複数の粒子を用い、樹脂と粒子の屈折率差を０．０３〜０．２とする技術（特許文献８）
・また視野角を変化させたときのコントラストの低下、色相変化等を低減することを目的とし、表面ヘイズ（曇度）を３以上、法線方向のヘイズ値と±６０°方向のヘイズ値の差が４以下とする技術（特許文献９）
【０００８】
このように様々な目的で様々な構成の防眩フィルムが開示されている。
ディスプレイの前面に用いられる防眩フィルムの性能は場合、表示装置によって異なる。言い換えると、表示装置の種類やその解像度、また、使用目的などにより最適な防眩フィルムは異なる。したがって、目的に応じた形で多様な防眩フィルムが求められる。
【０００９】
【特許文献１】特開平６−１８７０６号公報
【特許文献２】特開２００３−２６０７４８号公報
【特許文献３】特開２００４−００４７７７号公報
【特許文献４】特開２００３−００４９０３号公報
【特許文献５】特開平１１−３０５０１０号公報
【特許文献６】特開平１１−３２６６０８号公報
【特許文献７】特開２０００−３３８３１０号公報
【特許文献８】特開２０００−１８０６１１号公報
【特許文献９】特開平１１−１６０５０５号公報
【発明の開示】
【発明が解決しようとする課題】
【００１０】
表示装置の中でも、ツイストネマッチック（ＴＮ）型液晶表示装置や垂直配向（ＶＡ）型液晶表示装置にあっては、観察者と表示装置との角度によって、表示される画像の色度が変化する、また階調反転が発生するといった問題が発生する。すなわち、正面方向から見た画像と斜め方向からみた画像の色合いが変化するといった問題が発生する。
【００１１】
本発明にあっては、ツイストネマッチック（ＴＮ）型液晶表示装置及び垂直配向（ＶＡ）型液晶表示装置の表面に設けた際に、外光の映りこみを防ぐことのできる防眩機能を備えるだけでなく、斜め方向から液晶表示装置を観察した際の階調反転を抑制し、また、斜め方向からの色度を補正する色補正機能を備える防眩フィルムを提供することを課題とする。
【課題を解決するための手段】
【００１２】
上記課題を解決するために請求項１に係る発明としては、透明基材上にバインダマトリックス及び粒子Ａと粒子Ｂを含む防眩層を備える防眩フィルムであって、粒子Ａの屈折率（ｎＡ）とバインダマトリックスの屈折率（ｎＭ）との屈折率差（｜ｎＡ−ｎＭ｜）が０．０６０以下であり、且つ、粒子Ｂの屈折率（ｎＢ）とバインダマトリックスの屈折率（ｎＭ）の屈折率差（｜ｎＢ−ｎＭ｜）が０．０８０以上０．３００以下であり、粒子Ｂの平均粒子径（ｒＢ（μｍ））が０．５μｍ以上５．０μｍ以下であり、且つ、前記粒子Ｂの屈折率（ｎＢ）と前記バインダマトリックスの屈折率（ｎＭ）の屈折率差（｜ｎＢ−ｎＭ｜）に、前記防眩層中におけるバインダマトリックス１００重量部に対する粒子Ｂの含有量（ｗＢ（重量部））及び防眩層の平均膜厚（Ｈ（μｍ））を乗じた値（｜ｎＢ−ｎＭ｜×ｗＢ×Ｈ）が０．１５以上１５．０以下の範囲内であることを特徴とする防眩フィルムとした。
【００１３】
また、請求項２に係る発明としては、  前記粒子Ｂの屈折率（ｎＢ）とバインダマトリックスの屈折率（ｎＭ）の屈折率差（｜ｎＢ−ｎＭ｜）に、前記防眩層中におけるバインダマトリックス１００重量部に対する粒子Ｂの含有量（ｗＢ（重量部））及び防眩層の平均膜厚（Ｈ（μｍ））を乗じた値（｜ｎＢ−ｎＭ｜×ｗＢ×Ｈ）が１０．０以上１５．０以下の範囲内であることを特徴とする防眩フィルムとした。
【００１４】
また、請求項３に係る発明としては、前記粒子Ａの屈折率（ｎＡ）と前記バインダマトリックスの屈折率（ｎＭ）の屈折率差（｜ｎＡ−ｎＭ｜）に前記防眩層中におけるバインダマトリックス１００重量部に対する粒子Ａの含有量（ｗＡ（重量部））を乗じた値（｜ｎＡ−ｎＭ｜×ｗＡ）と、前記粒子Ｂの屈折率（ｎＢ）と前記バインダマトリックスの屈折率（ｎＭ）の屈折率差（｜ｎＢ−ｎＭ｜）に前記防眩層中におけるバインダマトリックス１００重量部に対する粒子Ｂの含有量（ｗＢ（重量部））を乗じた値（｜ｎＢ−ｎＭ｜×ｗＢ）との合計に防眩層の平均膜厚（Ｈ（μｍ））を乗じた値［（｜ｎＡ−ｎＭ｜×ｗＡ＋｜ｎＢ−ｎＭ｜×ｗＢ）×Ｈ］が２．０以上３０．０以下の範囲内であることを特徴とする請求項１または請求項２に記載の防眩フィルムとした。
【００１５】
また、請求項４に係る発明としては、前記防眩層中におけるバインダマトリックス１００重量部に対する粒子Ａの含有量（ｗＡ（重量部））と前記防眩層中におけるバインダマトリックス１００重量部に対する粒子Ｂの含有量（ｗＢ（重量部））の合計（ｗＡ＋ｗＢ）が、５重量部以上４０重量部以下であることを特徴とする請求項１乃至３のいずれかに記載の防眩フィルムとした。
【００１６】
また、請求項５に係る発明としては、前記粒子Ａの平均粒子径（ｒＡ（μｍ））を防眩層の平均膜厚（Ｈ（μｍ））で除した値（ｒＡ／Ｈ）が、０．２０以上０．９０以下の範囲内であることを特徴とする請求項１乃至４のいずれか１項に記載の防眩フィルムとした。
【００１７】
また、請求項６に係る発明としては、観察者側から順に、請求項１乃至５のいずれかに記載の防眩フィルム、偏光板、ツイストネマッチック型（ＴＮ型）型若しくは垂直配向型（ＶＡ型）液晶セル、偏光板、バックライトユニットをこの順に備えることを特徴とする透過型液晶表示装置とした。
【発明の効果】
【００１８】
上記構成の防眩フィルムとすることにより、ツイストネマッチック（ＴＮ）型液晶表示装置及び垂直配向（ＶＡ）型液晶表示装置の表面に設けた際に、外光の映りこみを防ぐことのできる防眩機能を備えるだけでなく、斜め方向から液晶表示装置を観察した際の階調反転を抑制し、また、斜め方向からの色度を補正する色補正機能を備える防眩フィルムとすることができた。
【発明を実施するための最良の形態】
【００１９】
以下、本発明について説明する。
【００２０】
図１に本発明の防眩フィルムの断面模式図を示した。本発明の防眩フィルム（１）は、透明基材（１１）上に防眩層（１２）を備える。本発明の防眩フィルム（１）の防眩層（１２）は、バインダマトリックス（１２０）と粒子Ａ（１２Ａ）と粒子Ｂ（１２Ｂ）を含む。
【００２１】
本発明にあっては、防眩層（１２）中に粒子Ａ（１２Ａ）と粒子Ｂ（１２Ｂ）を含む。このとき、粒子Ａ（１２Ａ）は、主に防眩層の表面に凹凸を形成し、防眩層に防眩機能を付与することを目的として用いられる。一方、粒子Ｂ（１２Ｂ）は、主に、防眩層に色補正機能を付与することを目的として用いられる。
【００２２】
防眩層に色補正機能を付与することを目的として用いられる粒子Ｂ（１２Ｂ）について説明する。色補正機能を付与することを目的として用いられる粒子Ｂとしては、後方散乱が少なく、入射した光を前方に広い角度に強く散乱する粒子を用いることができる。すなわち、粒子Ｂとしては、Ｍｉｅ散乱する粒子を用いることができる。入射した光を前方に広い角度に散乱する粒子Ｂ（１２Ｂ）としては、その屈折率（ｎＢ）とバインダマトリックスの屈折率（ｎＭ）との屈折率差（｜ｎＢ−ｎＭ｜）が０．０８０以上０．３００以下の範囲内であり、且つ、その平均粒子径（ｒＢ）が０．５μｍ以上５．０μｍ以下の範囲内である粒子を用いることができる。
【００２３】
粒子Ｂとバインダマトリックスとの屈折率差（｜ｎＢ−ｎＭ｜）が０．０８０を下回る場合には、形成される防眩層は入射する光を十分に散乱することができないため、防眩層は色補正機能を備えることができなくなってしまう。一方、粒子Ｂとバインダマトリックスとの屈折率差（｜ｎＢ−ｎＭ｜）が０．３００を超えるような場合には、防眩層は白化し液晶表示装置の表面に設けるには適さなくなってしまう。
【００２４】
また、粒子Ｂの平均粒子径（ｒＢ（μｍ））が０．５μｍを下回る場合には、形成される防眩層は後方散乱の度合いが大きくなり、形成される防眩層はまた、入射した光を前方に広い角度に散乱することができなくなり、防眩層は白化し液晶表示装置の表面に設けるには適さなくなってしまう。一方、粒子Ｂの平均粒子径（ｒＢ（μｍ））が５．０μｍを上回る場合には、形成される防眩層は入射する光を散乱するその散乱角度が小さくなり、防眩層は色補正機能を備えることができなくなってしまう。
【００２５】
すなわち、粒子Ｂ（１２Ｂ）として、その屈折率（ｎＢ）とバインダマトリックスの屈折率（ｎＭ）との屈折率差（｜ｎＢ−ｎＭ｜）が０．０８０以上０．３００以下の範囲内であり、且つ、その平均粒径（ｒＢ）が０．５μｍ以上５．０μｍ以下の範囲内である粒子を用いることにより、防眩層に入射した光は前方に広い角度に散乱され、防眩層は斜め方向から液晶表示装置を観察した際の階調反転を抑制し、また、斜め方向からの色度を補正する色補正機能を備えることができる。
【００２６】
ここで、本発明の防眩層において粒子Ｂは、屈折率（ｎＢ）と前記バインダマトリックスの屈折率（ｎＭ）の屈折率差（｜ｎＢ−ｎＭ｜）に、前記防眩層中におけるバインダマトリックス１００重量部に対する粒子Ｂの含有量（ｗＢ（重量部））及び防眩層の平均膜厚（Ｈ（μｍ））を乗じた値（｜ｎＢ−ｎＭ｜×ｗＢ×Ｈ）を０．１５以上１５．０以下の範囲内となるように防眩層に添加される。（｜ｎＢ−ｎＭ｜×ｗＢ×Ｈ）が０．１５を下回る場合には、形成される防眩層は十分な光拡散機能を持つことができないため、色補正機能を備えることができなくなってしまう。一方、（｜ｎＢ−ｎＭ｜×ｗＢ×Ｈ）が１５．０を超える場合には、形成される防眩層は過度に光拡散機能を有するため、防眩層は白化し液晶表示装置の表面に設けるには適さなくなってしまう。また、得られる防眩フィルムを液晶表示装置の前面に設けた場合に正面方向からの輝度が低下するといった問題も発生する。
【００２７】
主に色補正機能を付与する粒子Ｂを用いることにより、形成される防眩層表面に凹凸構造を形成することは可能である。しかしながら、色補正機能を付与する粒子Ｂにより防眩層表面に凹凸構造を形成する場合には、防眩層中に粒子Ｂを相当量含有させる必要があり、このとき、防眩層は白濁し、また、正面方向からの輝度が低下する。これは、色補正機能を付与することを目的として用いられる粒子Ｂが、その屈折率とバインダマトリックスとの屈折率差を少なくとも０．０８以上とする必要があることによる。本発明者らは、防眩層に色補正機能を有する粒子Ｂと、防眩層に防眩機能を有する粒子Ａを併用することにより、防眩機能と色補正機能を有し、液晶表示装置の前面に好適に用いることができる防眩フィルムを発明するに至った。
【００２８】
防眩層表面に凹凸を形成し、防眩機能を付与することを目的として用いられる粒子Ａ（１２Ｂ）について説明する。粒子Ａは、その屈折率（ｎＡ）とバインダマトリックスの屈折率（ｎＭ）との屈折率差（｜ｎＡ−ｎＭ｜）が、０．０６０以下であることを特徴とする。屈折率差（｜ｎＡ−ｎＭ｜）が０．０６以下の粒子Ａを用いることにより、効率的に防眩層表面に凹凸構造を形成することが可能となり、防眩層に防眩機能を付与することが可能となる。屈折率差（｜ｎＡ−ｎＭ｜）が０．０６０を超える場合にあっては、防眩層に入射する光が粒子Ａと粒子Ｂの両方で散乱することにより、防眩層は白化し液晶表示装置の表面に設けるには適さなくなってしまう。また、得られる防眩フィルムを液晶表示装置の前面に設けた場合に正面方向からの輝度が低下するといった問題も発生する。
【００２９】
なお、本発明において、バインダマトリックスの屈折率（ｎＭ）とはバインダマトリックスで膜を形成した後の膜の屈折率を意味する。電離放射線によって硬化する電離放射線硬化型のバインダマトリックス形成材料を用いた場合にはバインダマトリックスの屈折率（ｎＭ）は電離放射線を照射して硬化させた後の屈折率となる。すなわち、防眩層において有機粒子Ａ及び有機粒子Ｂを除いた箇所での屈折率がバインダマトリックスの屈折率となる。なお、バインダマトリックスの屈折率（ｎＭ）及び粒子Ａ及び粒子Ｂの屈折率（ｎＡ、ｎＢ）はベッケ線検出法（液浸法）により求めることができる。
【００３０】
また、本発明に用いられる粒子Ｂの平均粒子径（ｒＢ）は、光散乱式粒子径分布測定装置により求められる。
【００３１】
また、本発明にあっては、粒子Ｂの屈折率（ｎＢ）とバインダマトリックスの屈折率（ｎＭ）の屈折率差（｜ｎＢ−ｎＭ｜）に、前記防眩層中におけるバインダマトリックス１００重量部に対する粒子Ｂの含有量（ｗＢ）及び防眩層の平均膜厚（Ｈ（μｍ））を乗じた値（｜ｎＢ−ｎＭ｜×ｗＢ×Ｈ）は１０．０以上１５．０以下の範囲内であることがさらに好ましい。（｜ｎＢ−ｎＭ｜×ｗＢ×Ｈ）を１０．０以上１５．０以下の範囲内とすることにより、高い色補正機能を有する防眩層を備える防眩フィルムとすることができる。
【００３２】
また、本発明にあっては、粒子Ａの屈折率（ｎＡ）とバインダマトリックスの屈折率（ｎＭ）の屈折率差（｜ｎＡ−ｎＭ｜）に防眩層中におけるバインダマトリックス１００重量部に対する粒子Ａの含有量（ｗＡ（重量部））を乗じた値（｜ｎＡ−ｎＭ｜×ｗＡ）と、粒子Ｂの屈折率（ｎＢ）とバインダマトリックスの屈折率（ｎＭ）の屈折率差（｜ｎＢ−ｎＭ｜）に防眩層中におけるバインダマトリックス１００重量部に対する粒子Ｂの含有量（ｗＢ）を乗じた値（｜ｎＢ−ｎＭ｜×ｗＢ）との合計に防眩層の平均膜厚（Ｈ）を乗じた値｛（｜ｎＡ−ｎＭ｜×ｗＡ＋｜ｎＢ−ｎＭ｜×ｗＢ）×Ｈ｝が２．０以上３０．０以下の範囲内であることが好ましい。
【００３３】
本発明において、粒子Ａとバインダマトリックスとの屈折率差（｜ｎＡ−ｎＭ｜）は０．０６０以下に設定されている。しかしながら、バインダマトリックスの屈折率と粒子Ａの屈折率が異なる場合において、粒子Ａが防眩層中に多量に含有した場合には、防眩層に入射する光に対して粒子Ａによる光散乱についても無視できなくなる。すなわち、｛（｜ｎＡ−ｎＭ｜×ｗＡ＋｜ｎＢ−ｎＭ｜×ｗＢ）×Ｈ｝が３０．０を超えるような場合にあっては、得られる防眩フィルムは白濁し、液晶表示装置の表面に設けるには適さなくなってしまうことがある。一方、｛（｜ｎＡ−ｎＭ｜×ｗＡ＋｜ｎＢ−ｎＭ｜×ｗＢ）×Ｈ｝が２．０を下回る場合にあっては、形成される防眩フィルムを液晶表示装置の前面に設けた場合に、表示した画像がチラチラする現象（ギラツキ）が発生することがある。
【００３４】
また、本発明にあっては、前記防眩層中におけるバインダマトリックス１００重量部に対する粒子Ａの含有量（ｗＡ（重量部））と前記防眩層中におけるバインダマトリックス１００重量部に対する粒子Ｂの含有量（ｗＢ（重量部））の合計（ｗＡ＋ｗＢ）が、５重量部以上４０重量部以下であることが好ましい。防眩層において、バインダマトリックス１００重量部に対する粒子Ａ及び粒子Ｂの合計の含有量（ｗＡ＋ｗＢ）が５重量部に満たない場合、単位体積あたりの粒子の量が少ないことから、防眩層表面に外光を散乱するだけの十分な凹凸を形成することができなくなってしまう場合がある。また、粒子Ａ及び粒子Ｂの合計の含有量（ｗＡ＋ｗＢ）が４０重量部を超える場合、単位体積あたりの粒子の量が多く粒子が凝集しやすい傾向を示し、防眩層表面に形成される凹凸構造が過剰になってしまい、蛍光灯等の外光が防眩層表面に映りこんだ際に液晶表示装置表面が白茶ける現象（白ボケ）が発生することがある。また、防眩層に形成される凹凸構造が過剰になった場合は、防眩層表面をこすった際に凸部が削り取られやすくなり、防眩フィルムの耐擦傷性が低下することがある。
【００３５】
また、本発明にあっては、粒子Ａの平均粒子径（ｒＡ（μｍ））を防眩層の平均膜厚（Ｈ（μｍ））で除した値（ｒＡ／Ｈ）は０．２０以上０．８０以下の範囲内であることが好ましい。粒子Ａの平均粒子径を上記範囲内とすることにより、防眩層表面に凹凸構造を効率的に形成することができる。ｒＡ／Ｈが０．２０に満たない場合、防眩層表面に凹凸構造を形成することが困難になることがある。また、ｒＡ／Ｈが０．８０を超える場合、防眩表表面に大きな凸部が形成され、防眩層表面に過剰な凹凸構造を形成し、蛍光灯等の外光が防眩層表面に映りこんだ際に液晶表示装置表面が白茶ける現象（白ボケ）が発生することがある。また、防眩層表面に大きな凸部が形成されることにより、防眩層表面に過剰な凹凸構造を形成し、防眩フィルムの耐擦傷性が低下することがある。
【００３６】
また、本発明に用いられる粒子Ａの平均粒子径（ｒＡ）は、粒子Ｂの平均粒子径（ｒＢ）と同様に、光散乱式粒子径分布測定装置により求められる。また、本発明において、防眩層の平均膜厚（Ｈ）とは表面凹凸のある防眩層の膜厚の平均値のことである。平均膜厚は、電子マイクロメーター、全自動微細形状測定機により求めることができる
【００３７】
図２に本発明の防眩フィルムの別の態様の断面模式図を示した。図２に示した本発明の防眩フィルム（１）にあっては、透明基材（１１）上に防眩層（１２）を備える。このとき、防眩フィルム（１）の防眩層（１２）は、バインダマトリックス（１２０）と粒子Ａ１（１２Ａ１）と粒子Ａ２（１２Ａ２）と粒子Ｂ（１２Ｂ）を含む。すなわち、粒子Ａが粒子Ａ１と粒子Ａ２の２種類から構成される。
【００３８】
図２に示したように粒子Ａと粒子Ｂの少なくとも一方を平均粒子径もしくは屈折率の異なる粒子を用いることにより、粒子の凝集を防ぐことができることから安定して防眩フィルムを生産することができる。特に、色補正機能を有する粒子Ｂを複数種とする場合と比較して、粒子Ａを複数種とする場合にあっては防眩層を設計する際の自由度が大きく好ましい。
【００３９】
このとき、本発明の防眩フィルムにあっては、粒子Ａ１の屈折率とバインダマトリックスの屈折率との屈折率差（｜ｎＡ１−ｎＭ｜）、粒子Ａ２の屈折率とバインダマトリックスの屈折率との屈折率差（｜ｎＡ２−ｎＭ｜）の両方が０．０６以下である必要がある。粒子Ａ１の屈折率とバインダマトリックスの屈折率との屈折率差（｜ｎＡ１−ｎＭ｜）と粒子Ａ２の屈折率とバインダマトリックスの屈折率との屈折率差（｜ｎＡ２−ｎＭ｜）の少なくともどちらか一方の屈折率差が０．０６０を超える場合にあっては、防眩層に入射する光が粒子Ａと粒子Ｂの両方で散乱することにより、防眩層は白化し液晶表示装置の表面に設けるには適さなくなってしまう。
【００４０】
また、粒子Ａ１の屈折率（ｎＡ１）とバインダマトリックスの屈折率（ｎＭ）の屈折率差（｜ｎＡ１−ｎＭ｜）に防眩層中におけるバインダマトリックス１００重量部に対する粒子Ａの含有量（ｗＡ１）を乗じた値（｜ｎＡ１−ｎＭ｜×ｗＡ１）と、粒子Ａ２の屈折率（ｎＡ２）とバインダマトリックスの屈折率（ｎＭ）の屈折率差（｜ｎＡ２−ｎＭ｜）に防眩層中におけるバインダマトリックス１００重量部に対する粒子Ａの含有量（ｗＡ２）を乗じた値（｜ｎＡ２−ｎＭ｜×ｗＡ２）と、粒子Ｂの屈折率（ｎＢ）とバインダマトリックスの屈折率（ｎＭ）の屈折率差（｜ｎＢ−ｎＭ｜）に防眩層中におけるバインダマトリックス１００重量部に対する粒子Ｂの含有量（ｗＢ）を乗じた値（｜ｎＢ−ｎＭ｜×ｗＢ）との合計に防眩層の平均膜厚（Ｈ）を乗じた値｛（｜ｎＡ１−ｎＭ｜×ｗＡ１＋｜ｎＡ２−ｎＭ｜×ｗＡ２＋｜ｎＢ−ｎＭ｜×ｗＢ）×Ｈ｝が２．０以上３０．０以下の範囲内であることが好ましい。すなわち、｛（｜ｎＡ１−ｎＭ｜×ｗＡ１＋｜ｎＡ２−ｎＭ｜×ｗＡ２＋｜ｎＢ−ｎＭ｜×ｗＢ）×Ｈ｝が３０．０を超えるような場合にあっては、得られる防眩フィルムは白濁し、液晶表示装置の表面に設けるには適さなくなってしまうことがある。一方、｛（｜ｎＡ１−ｎＭ｜×ｗＡ１＋｜ｎＡ２−ｎＭ｜×ｗＡ２＋｜ｎＢ−ｎＭ｜×ｗＢ）×Ｈ｝が２．０を下回る場合にあっては、形成される防眩フィルムを液晶表示装置の前面に設けた場合に、表示した画像がチラチラする現象（ギラツキ）が発生することがある。
【００４１】
また、前記防眩層中におけるバインダマトリックス１００重量部に対する粒子Ａ１と粒子Ａ２の含有量（ｗＡ１（重量部）、ｗＡ２（重量部））と前記防眩層中におけるバインダマトリックス１００重量部に対する粒子Ｂの含有量（ｗＢ（重量部））の合計（ｗＡ１＋ｗＡ２＋ｗＢ）が、５重量部以上４０重量部以下であることが好ましい。防眩層において、バインダマトリックス１００重量部に対する粒子Ａ１、粒子Ａ２及び粒子Ｂの合計の含有量（ｗＡ１＋ｗＡ２＋ｗＢ）が５重量部に満たない場合、単位体積あたりの粒子の量が少ないことから、防眩層表面に外光を散乱するだけの十分な凹凸を形成することができなくなってしまう場合がある。また、粒子Ａ１、粒子Ａ２及び粒子Ｂの合計の含有量（ｗＡ＋ｗＢ）が４０重量部を超える場合、単位体積あたりの粒子の量が多く粒子が凝集しやすい傾向を示し、防眩層表面に形成される凹凸構造が過剰になってしまい、蛍光灯等の外光が防眩層表面に映りこんだ際に液晶表示装置表面が白茶ける現象（白ボケ）が発生することがある。また、防眩層に形成される凹凸構造が過剰になった場合は、防眩層表面をこすった際に凸部が削り取られやすくなり、防眩フィルムの耐擦傷性が低下することがある。
【００４２】
また、粒子Ａが粒子Ａ１と粒子Ａ２の２種類から構成されるとき、粒子Ａ１の平均粒子径（ｒＡ１）が粒子Ａ２の平均粒子径（ｒＡ２）より大きいものとすると、粒子Ａ１の平均粒子径（ｒＡ１）を防眩層の平均膜厚（Ｈ）で除した値（ｒＡ１／Ｈ）が０．２０以上０．８０以下の範囲内であることが好ましい。粒子Ａ１の平均粒子径を上記範囲内とすることにより、防眩層表面に凹凸構造を効率的に形成することができる。ｒＡ１／Ｈが０．２０に満たない場合、防眩層表面に凹凸構造を形成することが困難になることがある。また、ｒＡ１／Ｈが０．８０を超える場合、防眩表表面に大きな凸部が形成され、防眩層表面に過剰な凹凸構造を形成し、蛍光灯等の外光が防眩層表面に映りこんだ際に液晶表示装置表面が白茶ける現象（白ボケ）が発生することがある。また、防眩層表面に大きな凸部が形成されることにより、防眩層表面に過剰な凹凸構造を形成し、防眩フィルムの耐擦傷性が低下することがある。
【００４３】
また、粒子Ａが粒子Ａ１と粒子Ａ２の２種類から構成されるとき、粒子Ａ１の平均粒子径（ｒＡ１）が粒子Ａ２の平均粒子径（ｒＡ２）より大きいものとすると、ｒＡ１／ｒＡ１が０．２以上０．６以下の範囲内とし、且つ、防眩層中におけるバインダマトリックス１００重量部に対する粒子Ａ２の含有量（ｗＡ２）を防眩層中におけるバインダマトリックス１００重量部に対する粒子Ａ１含有量（ｗＡ１）で除した値（ｗＡ２／ｗＡ１）が０．５以上２．０以下とすることが好ましい。
【００４４】
粒子Ａが粒子Ａ１と粒子Ａ２の２種類からなる構成とし、ｒＡ２／ｒＡ１が０．２以上０．６以下の範囲内とし、且つ、ｗＡ２／ｗＡ１が０．５以上１．５以下とすることにより、複数の粒子Ａ１の間に粒子Ａ２が入り込み、平均粒径の大きい粒子Ａ１の過度の凝集を防ぐことができ、効率的に防眩層表面に凹凸構造を形成することが可能となる。
【００４５】
ｒＡ２／ｒＡ１が０．２に満たない場合、粒子Ａ２により粒子Ａ１の凝集を防ぐことができずに、粒子Ａ１により防眩層表面に過度の凹凸が形成され、白ボケが発生しやすく、また、耐擦傷性が低下する傾向にある。一方、ｒＡ２／ｒＡ１が０．６を超える場合、粒子Ａ２が粒子Ａ１の間にうまく入り込めずに粒子Ａ１の凝集を防ぐことがでないことがあり、このとき、粒子Ａ１により防眩層表面に過度の凹凸が形成され、白ボケが発生しやすく、また、耐擦傷性が低下する傾向にある。
【００４６】
また、ｗＡ２／ｗＡ１が０．５に満たない場合、粒子Ａ２により粒子Ａ１の凝集を防ぐことができずに、粒子Ａ１により防眩層表面に過度の凹凸が形成され、白ボケが発生しやすく、また、耐擦傷性が低下する傾向にある。ｗＡ２／ｗＡ１１が１．５を超える場合、粒子Ａ２が凝集することにより眩層表面に過度の凹凸が形成され、白ボケが発生しやすく、また、耐擦傷性が低下する傾向にある。
【００４７】
また、本発明の防眩フィルムにあっては、防眩層の平均膜厚（Ｈ（μｍ））が３μｍ以上３０μｍ以下の範囲内であることが好ましい。防眩層の平均膜厚が３μｍを下回る場合、得られる防眩フィルムはディスプレイ表面に設けられるだけの十分な硬度を得ることができなくなってしまうことがある。一方、防眩層の平均膜厚が３０μｍを超えるような場合、コスト高になり、また、得られる防眩フィルムのカールの度合いが大きくなってしまいディスプレイ表面に設けるための加工工程に適さないことがある。なお、より好ましい防眩層の平均膜厚（Ｈ）は４μｍ以上２０μｍ以下の範囲内である。
【００４８】
本発明の防眩フィルムは、必要に応じて、反射防止性能、帯電防止性能、防汚性能、電磁波シールド性能、赤外線吸収性能、紫外線吸収性能、色補正性能等を有する機能層が設けられる。これらの機能層としては、反射防止層、帯電防止層、防汚層、電磁波遮蔽層、赤外線吸収層、紫外線吸収層、色補正層等が挙げられる。なお、これらの機能層は単層であってもかまわないし、複数の層であってもかまわない。機能層は、防汚性能を有する反射防止層というように、１層で複数の機能を有していても構わない。また、これらの機能層は、透明基材と防眩層の間に設けても良いし、防眩層上に設けても良い。また、本発明にあっては、各種層間の接着性向上のために、各層間にプライマー層や接着層等を設けても良い。
【００４９】
図３に本発明の別の態様の防眩フィルムの断面模式図を示した。本発明の別の態様の防眩フィルム（１´）は、透明基材（１１）上に防眩層（１２）を備え、防眩層（１２）上に機能層（１３）が設けられる。機能層としては、帯電防止層、反射防止層、防汚層等から選択して設けられる。中でも、防眩層上に設けられる機能層として反射防止層が好適に設けられる。防眩層上に反射防止層を設けることにより、防眩フィルム表面に入射する外光の映りこみの度合いを更に低下させることが可能となる。防眩層上に反射防止層を設けることにより、防眩フィルムに入射する外光を防眩層表面の凹凸構造により散乱させるだけでなく、反射防止層により干渉させることにより、外光の映りこみを防止することができる。
【００５０】
また、図４に本発明の防眩フィルムを用いた透過型液晶表示装置を示した。図３（ａ）の透過型液晶表示装置においては、バックライトユニット（５）、偏光板（４）、ツイストネマッチック型（ＴＮ型）若しくは垂直配向型（ＶＡ型）の液晶セル（３）、偏光板（２）、防眩フィルム（１）をこの順に備えている。このとき、防眩フィルム（１）側が観察側すなわち液晶表示装置表面となる。
【００５１】
バックライトユニット（５）は、光源と光拡散板を備える。液晶セルは、一方の透明基材に電極が設けられ、もう一方の透明基材に電極及びカラーフィルターを備えており、両電極間に液晶が封入された構造となっている。液晶セル（３）を挟むように設けられる偏光板にあっては、透明基材（２１、２２、４１、４２）間に偏光層（２３、４３）を挟持した構造となっている。
【００５２】
図４（ａ）にあっては、防眩フィルム（１）の透明基材（１１）と偏光板（２）の透明基材を別々に備える構造となっている。一方、図４（ｂ）にあっては、防眩フィルム（１）の透明基材（１１）の防眩層の反対側の面に偏光層（２３）が設けられており、透明基材（１１）が防眩フィルム（１）の透明基材と偏光板（２）の透明基材を兼ねる構造となっている。
【００５３】
また、本発明の透過型液晶ディスプレイにあっては、他の機能性部材を備えても良い。他の機能性部材としては、例えば、バックライトから発せられる光を有効に使うための、拡散フィルム、プリズムシート、輝度向上フィルムや、液晶セルや偏光板の位相差を補償するための位相差フィルムが挙げられるが、本発明の透過型液晶表示装置はこれらに限定されるものではない。
【００５４】
次に、本発明の防眩フィルムの製造方法について示す。
【００５５】
本発明の防眩フィルムの製造方法にあっては、少なくとも電離放射線によって硬化するバインダマトリックス形成材料と粒子Ａと粒子Ｂと溶媒とを含む防眩層形成用塗液を透明基材上に塗布し、透明基材上に塗膜を形成する工程と、バインダマトリックス形成材料を電離放射線により硬化させる硬化工程を備えることにより透明基材上に防眩層を形成することができる。
【００５６】
本発明に用いられる透明基材としては、ガラスやプラスチックフィルムなどを用いることができる。プラスチックフィルムとしては適度の透明性、機械強度を有していれば良い。例えば、ポリエチレンテレフタレート（ＰＥＴ）、トリアセチルセルロース（ＴＡＣ）、ジアセチルセルロース、アセチルセルロースブチレート、ポリエチレンナフタレート（ＰＥＮ）、シクロオレフィンポリマー、ポリイミド、ポリエーテルスルホン（ＰＥＳ）、ポリメチルメタクリレート（ＰＭＭＡ）、ポリカーボネート（ＰＣ）等のフィルムを用いることができる。中でも、トリアセチルセルロースフィルムは複屈折が少なく、透明性が良好であることから液晶表示装置表面に好適に設けることができる。
【００５７】
また、図４（ｂ）で示したように、透明基材の防眩層が設けられる面の反対側の面に偏光層を設けることも可能である。このとき、偏光層としては、ヨウ素を加えた延伸ポリビニルアルコール（ＰＶＡ）からなるものを例示することができる。このとき、偏光層は透明基材に狭持されている。
【００５８】
防眩層を形成するための防眩層形成用塗液としては、少なくとも電離放射線によって硬化するバインダマトリックス形成材料と粒子Ａ、粒子Ｂと溶媒とを含む。このとき、バインダマトリックス形成材料としては、電離放射線硬化型材料を用いることができる。電離放射線硬化型材料を用いることにより、液晶表示装置の表面に設けても十分なハードコート性能を防眩フィルムに付与することができる。電離放射線硬化型材料としては、多価アルコールのアクリル酸またはメタクリル酸エステルのような多官能性のアクリレート、ジイソシアネートと多価アルコール及びアクリル酸またはメタクリル酸のヒドロキシエステル等から合成されるような多官能のウレタンアクリレートを使用することができる。またこれらの他にも、電離放射線型材料として、アクリレート系の官能基を有するポリエーテル樹脂、ポリエステル樹脂、エポキシ樹脂、アルキッド樹脂、スピロアセタール樹脂、ポリブタジエン樹脂、ポリチオールポリエン樹脂等を使用することができる。
【００５９】
中でも、バインダマトリックス形成材料として、電離放射線硬化型材料である、３官能アクリレートモノマーと４官能アクリレートモノマーを用いることが好ましい。３官能アクリレートモノマーと４官能アクリレートモノマーを用いることにより十分な耐擦傷性を備える防眩フィルムとすることができる。３官能アクリレートモノマーと４官能アクリレートモノマーの具体例としては、多価アルコールのアクリル酸またはメタクリル酸エステルのような多官能性のアクリレートモノマー、または、ジイソシアネートと多価アルコール及びアクリル酸またはメタクリル酸のヒドロキシエステル等から合成されるような多官能のウレタンアクリレートモノマーのうち、３官能及び４官能のものを指す。このとき、３官能アクリレートモノマー若しくは４官能アクリレートモノマーをバインダマトリックス形成材料に対し合計８０ｗｔ％以上用いることが好ましい。
【００６０】
また、バインダマトリックス形成材料としては、電離放射線硬化型材料の他に熱可塑性樹脂等を加えることもできる。熱可塑性樹脂としては、アセチルセルロース、ニトロセルロース、アセチルブチルセルロース、エチルセルロース、メチルセルロース等のセルロース誘導体、酢酸ビニル及びその共重合体、塩化ビニル及びその共重合体、塩化ビニリデン及びその共重合体等のビニル系樹脂、ポリビニルホルマール、ポリビニルブチラール等のアセタール樹脂、アクリル樹脂及びその共重合体、メタクリル樹脂及びその共重合体等のアクリル系樹脂、ポリスチレン樹脂、ポリアミド樹脂、線状ポリエステル樹脂、ポリカーボネート樹脂等を使用できる。熱可塑性樹脂を加えることにより、透明基材と防眩層との密着性を向上させることができる。また、熱可塑性樹脂を加えることにより、製造される防眩フィルムのカールを抑制することができる。
【００６１】
本発明に用いられる粒子Ａとしては、アクリル粒子（屈折率１．４９）、ＰＭＭＡ粒子（屈折率１．５０）、アクリルスチレン粒子（屈折率１．４９〜１．５９）、ＰＭＭＡスチレン粒子（屈折率１．４９〜１．５９）、ポリスチレン粒子（屈折率１．５９）、ポリカーボネート粒子（屈折率１．５８）、メラミン粒子（屈折率１．６６）、エポキシ粒子（屈折率１．５８）、ポリウレタン粒子（屈折率１．５５）、ナイロン粒子（屈折率１．５０）、ポリエチレン粒子（１．５０〜１．５６）、ポリプロピレン粒子（屈折率１．４９）、シリコーン粒子（屈折率１．４３）、ポリテトラフルオロエチレン粒子（屈折率１．３５）、ポリフッ化ビニリデン粒子（屈折率１．４２）、ポリ塩化ビニル粒子（屈折率１．５４）、ポリ塩化ビニリデン粒子（屈折率１．６２）、ガラス粒子（屈折率１．４８）、シリカ粒子（屈折率１．４３）等を用いることができる。なお、本発明にあっては、粒子Ａは複数種の粒子であっても構わない。
【００６２】
また、本発明に用いられる粒子Ｂとしては、ポリスチレン粒子（屈折率１．５９）、ポリカーボネート粒子（屈折率１．５８）、メラミン粒子（屈折率１．６６）、ポリ塩化ビニリデン粒子（屈折率１．６２）、シリコーン粒子（屈折率１．４３）、ポリテトラフルオロエチレン粒子（屈折率１．３５）、ポリフッ化ビニリデン粒子（屈折率１．４２）、アルミナ粒子（屈折率１．７６）、ガラス粒子（屈折率１．４８）、シリカ粒子（屈折率１．４３）等の粒子を用いることができる。なお、本発明にあっては、粒子Ｂは複数種の粒子であっても構わない。
【００６３】
また、電離放射線として紫外線を用いる場合、防眩層形成用塗液に光重合開始剤が加えられる。光重合開始剤は、公知の光重合開始剤を用いることができるが、用いるバインダマトリックス形成材料にあったものを用いることが好ましい。光重合開始剤としては、ベンゾイン、ベンゾインメチルエーテル、ベンゾインエチルエーテル、ベンゾインイソプロピルエーテル、ベンジルメチルケタールなどのベンゾインとそのアルキルエーテル類等が用いられる。光重合開始剤の使用量は、バインダマトリックス形成材料に対して０．５〜２０ｗｔ％である。好ましくは１〜５ｗｔ％である。
【００６４】
防眩層形成用塗液には、溶媒を加える。溶媒を加えることにより、粒子やバインダマトリックスを均一に分散させ、また、塗液を透明基材上に塗布するに際し、塗液の粘度を適切な範囲に調整することが可能となる。
【００６５】
本発明においては、透明基材としてトリアセチルセルロースを用い、トリアセチルフィルム上に直接防眩層を形成する場合には、防眩層形成用塗液の溶媒として、トリアセチルセルロースフィルムを溶解または膨潤させる溶媒とトリアセチルセルロースフィルムを溶解または膨潤させない溶媒の混合溶媒を用いることが好ましく、混合溶媒を用いることによりトリアセチルセルロースと防眩層界面において十分な密着性を有する防眩フィルムとすることができる。
【００６６】
このとき、トリアセチルセルロースフィルムを溶解または膨潤させる溶媒としては、ジブチルエーテル、ジメトキシメタン、ジメトキシエタン、ジエトキシエタン、プロピレンオキシド、ジオキサン、ジオキソラン、トリオキサン、テトラヒドロフラン、アニソールおよびフェネトール等のエーテル類、またアセトン、メチルエチルケトン、ジエチルケトン、ジプロピルケトン、ジイソブチルケトン、シクロペンタノン、シクロヘキサノン、メチルシクロヘキサノン、およびメチルシクロヘキサノン等の一部のケトン類、また蟻酸エチル、蟻酸プロピル、蟻酸ｎ−ペンチル、酢酸メチル、酢酸エチル、プロピオン酸メチル、プロピオン酸エチル、酢酸ｎ−ペンチル、およびγ−プチロラクトン等のエステル類、さらには、メチルセロソルブ、セロソルブ、ブチルセロソルブ、セロソルブアセテート等のセロソルブ類が挙げられる。これらは１種単独であるいは２種以上を組み合わせて用いることができる。
【００６７】
トリアセチルセルロースフィルムを溶解または膨潤させない溶媒としては、トルエン、キシレン、シクロヘキサン、シクロヘキシルベンゼンなどの芳香族炭化水素類、ｎ−ヘキサンなどの炭化水素類、メチルイソブチルケトン、メチルブチルケトンなどの一部のケトン類などが挙げられる。これらは１種単独であるいは２種以上を組み合わせて用いることができる。
【００６８】
本発明にあっては、防眩層形成用塗液を塗布し、形成される防眩層（塗膜）においてハジキ、ムラといった塗膜欠陥の発生を防止するために、表面調整剤と呼ばれる添加剤を加えても良い。表面調整剤は、その働きに応じて、レベリング剤、消泡剤、界面張力調整剤、表面張力調整剤とも呼ばれるが、いずれも形成される塗膜（防眩層）の表面張力を低下させる働きを備える。
【００６９】
表面調整剤として通常用いられる添加剤としては、シリコーン系添加剤、フッ素系添加剤、アクリル系添加剤等が挙げられる。シリコーン系添加剤にあっては、ポリジメチルシロキサンを基本構造とする誘導体であり、ポリジメチルシロキサン構造の側鎖を変性したものが用いられる。例えば、ポリエーテル変性ジメチルシロキサンがシリコーン添加剤として用いられる。また、フッ素系添加剤としては、パーフルオロアルキル基を備える化合物が用いられる
【００７０】
また、本発明の防眩層形成用塗液においては、塗液中に先に述べた表面調整剤のほかにも、他の添加剤を加えても良い。ただし、これらの添加剤は形成される防眩層の透明性、光の拡散性などに影響を与えないほうが好ましい。機能性添加剤としては、帯電防止剤、紫外線吸収剤、赤外線吸収剤、防汚剤、撥水剤、屈折率調整剤、密着性向上剤、硬化剤、などを使用でき、それにより、形成される防眩層に帯電防止機能、紫外線吸収機能、赤外線吸収機能、防汚機能、撥水機能といった、防眩機能以外の機能を持たせることができる。
【００７１】
防眩層形成用塗液は透明基材上に塗布され、塗膜を形成する。
防眩層形成用塗液を透明基材上に塗布するための塗工方法としては、ロールコーター、リバースロールコーター、グラビアコーター、ナイフコーター、バーコーター、ダイコーターを用いた塗工方法を使用できる。中でも、ロール・ツー・ロール方式で高速で塗工することが可能なダイコーターを用いることが好ましい。また塗液の固形分濃度は、塗工方法により異なる。固形分濃度は、重量比でおおよそ３０〜７０重量％であればよい。
【００７２】
次に、本発明のダイコーター塗布装置について説明する。図５に本発明のダイコーター塗布装置の模式図を示した。本発明のダイコーター塗布装置は、ダイヘッド３０と塗液タンク３２が配管３１によって接続され、送液ポンプ３３によって、塗液タンク３２の防眩層形成用塗液がダイヘッド３０内に送液される構造となっている。ダイヘッド３０に送液された塗液はスリット間隙から塗液を吐出し、透明基材１１上に塗膜が形成される。巻き取り式の透明基材１１を用い回転ロール３５を使用することにより、ロール・ツー・ロール方式により連続して透明基材上に塗膜を形成することができる。
【００７３】
次に、透明基材上に塗膜を形成後、塗膜中の溶媒を除去するための乾燥工程が設けられる。なお、乾燥手段としては加熱、送風、熱風などが例示される。また、自然乾燥により溶媒を除去することも可能である。
【００７４】
防眩層形成用塗液を透明基材上に塗布することにより得られる塗膜に対し、電離放射線を照射することにより、防眩層が形成される。電離放射線としては、紫外線、電子線を用いることができる。紫外線硬化の場合は、高圧水銀灯、低圧水銀灯、超高圧水銀灯、メタルハライドランプ、カーボンアーク、キセノンアーク等の光源が利用できる。また、電子線硬化の場合はコックロフトワルト型、バンデグラフ型、共振変圧型、絶縁コア変圧器型、直線型、ダイナミトロン型、高周波型等の各種電子線加速器から放出される電子線が利用できる。電子線は、５０〜１０００ＫｅＶのエネルギーを有するのが好ましい。１００〜３００ＫｅＶのエネルギーを有する電子線がより好ましい。
【００７５】
以上により、本発明の防眩フィルムは製造される。
【００７６】
次に、図２に示したような、防眩層上に機能層として反射防止層を備える防眩フィルムの、反射防止層の形成方法について述べる。反射防止層は、低屈折率層単層で構成される単層構造の反射防止層や、低屈折率層と高屈折率層の繰り返し構造からなる積層構造の反射防止層が挙げられる。また、反射防止層を形成する方法としては、反射防止層形成用塗液を防眩層表面に塗布し形成する湿式成膜法による方法と、真空蒸着法やスパッタリング法やＣＶＤ法といった真空成膜法により形成する方法に分けられる。
【００７７】
反射防止層として、反射防止層形成塗液を防眩層表面に塗布し、湿式成膜法により低屈折率層単層を形成する方法にあっては、低屈折率層形成用塗液としてバインダマトリックス形成材料と低屈折粒子を含む塗液を用いることができ、このとき、バインダマトリックス中に低屈折粒子が分散した低屈折率層を形成することができる。なお、反射防止層である低屈折率層単層の膜厚（ｄ）は、その膜厚（ｄ）に低屈折率層の屈折率（ｎ）をかけることによって得られる光学膜厚（ｎｄ）が可視光の波長の１／４と等しくなるように設計される。
【００７８】
また、反射防止層としては、低屈折率層と高屈折率層の繰り返し構造からなる積層構造を有する反射防止層とすることができる。例えば、防眩層側から順に、高屈折率層として酸化チタン、低屈折率層として酸化ケイ素、高屈折率層として酸化チタン、低屈折率層として酸化ケイ素をスパッタリング法や蒸着方といった真空蒸着法により成膜することにより４層の積層構造の反射防止層とすることもできる。
【００７９】
また、本発明の防眩フィルムにおいて機能層として帯電防止層を設けるにあっては、金属及び金属酸化物等の導電性材料を真空成膜法により成膜し帯電防止層として形成する方法や、金属及び金属酸化物等の導電性材料をバインダマトリックス材料中に分散させた塗液を塗布することにより帯電防止層を形成する方法を用いることができる。
【実施例】
【００８０】
以下に実施例を示す。
【００８１】
・（実施例１）〜（実施例１８）、（比較例１）〜（比較例６）
透明基材としてトリアセチルセルロースフィルム（富士写真フィルム製ＴＤ−８０Ｕ）を用いた。塗液として、（表１）、（表２）に示したバインダマトリックス形成材料と粒子Ａと粒子Ｂと溶媒からなる防眩層形成用塗液を用いた。このとき、バインダマトリックス形成材料と溶媒は、（実施例１）〜（実施例１８）、（比較例１）〜（比較例６）で同じものを用い、粒子Ａ、粒子Ｂの材料、屈折率、平均粒径、重量部を変化させた。
【００８２】
【表１】
2009122490.tif 000003
【００８３】
【表２】
2009122490.tif 000004
【００８４】
そしてダイコーター塗布装置を用いトリアセチルセルロースフィルム上に塗布し、塗膜を得た。得られた塗膜に対し、乾燥をおこない塗膜に含まれる溶媒を除去し、その後、高圧水銀灯を用いて酸素濃度が０．０３％以下の雰囲気下で４００ｍＪ／ｃｍ２の紫外線照射により、塗膜を硬化させ、透明基材上に防眩層を備える防眩フィルムを作製した。
【００８５】
このとき、粒子Ａ、粒子Ｂの平均粒径は、いずれも、光散乱式粒径分布測定装置（ＳＡＬＤ−７０００  島津製作所製）を用いて測定した。また、粒子Ａ、粒子Ｂの屈折率はベッケ線検出法（液浸法）により測定した。また、バインダマトリックスの屈折率（ｎＭ）は、粒子Ａ及び粒子Ｂを除いた形で、バインダマトリックス材料を塗布、乾燥、紫外線硬化させたものを用い、ベッケ線検出法（液浸法）により測定した。また、防眩層の平均膜厚（Ｈ（μｍ））は電子マイクロメーター（アンリツ製Ｋ３５１Ｃ）により測定した。
【００８６】
（表３）に、（実施例１）〜（実施例１８）、（比較例１）〜（比較例６）における、防眩層の平均膜厚Ｈ（μｍ）、｜ｎＡ−ｎＢ｜、｜ｎＢ−ｎＭ｜、粒子Ｂの平均粒径ｒＢ（μｍ）｜ｎＢ−ｎＭ｜×ｗＢ×Ｈ、（｜ｎＡ−ｎＭ｜×ｗＡ＋｜ｎＢ−ｎＭ｜×ｗＢ）×Ｈ、ｗＡ＋ｗＢ、ｒＡ／Ｈを示した。
【００８７】
【表３】
2009122490.tif 000005
【００８８】
・（実施例１９）〜（実施例３６）、（比較例７）〜（比較例１２）
透明基材としてトリアセチルセルロースフィルム（富士写真フィルム製ＴＤ−８０Ｕ）を用いた。塗液として、（表４）、（表５）に示したバインダマトリックス形成材料と粒子Ａ１と粒子Ａ２と粒子Ｂと溶媒からなる防眩層形成用塗液を用いた。このとき、バインダマトリックス形成材料と溶媒は、（実施例１９）〜（実施例３６）、（比較例７）〜（比較例１２）で同じものを用い、粒子Ａ１、粒子Ａ２、粒子Ｂの材料、屈折率、平均粒径、重量部を変化させた。このとき、粒子Ａ１と粒子Ａ２は、平均粒子径の大きい方を粒子Ａ１とした。
【００８９】
【表４】
2009122490.tif 000006
【００９０】
【表５】
2009122490.tif 000007
【００９１】
そしてダイコーター塗布装置を用いトリアセチルセルロースフィルム上に塗布し、塗膜を得た。得られた塗膜に対し、乾燥をおこない塗膜に含まれる溶媒を除去し、その後、高圧水銀灯を用いて酸素濃度が０．０３％以下の雰囲気下で４００ｍＪ／ｃｍ２の紫外線照射により、塗膜を硬化させ、透明基材上に防眩層を備える防眩フィルムを作製した。
【００９２】
このとき、粒子Ａ１、粒子Ａ２、粒子Ｂの平均粒径は、いずれも、光散乱式粒径分布測定装置（ＳＡＬＤ−７０００  島津製作所製）を用いて測定した。また、粒子Ａ１、粒子Ａ２、粒子Ｂの屈折率はベッケ線検出法（液浸法）により測定した。また、バインダマトリックスの屈折率（ｎＭ）は、粒子Ａ及び粒子Ｂを除いた形で、バインダマトリックス材料を塗布、乾燥、紫外線硬化させたものを用い、ベッケ線検出法（液浸法）により測定した。また、防眩層の平均膜厚（Ｈ（μｍ））は電子マイクロメーター（アンリツ製Ｋ３５１Ｃ）により測定した。
【００９３】
（表６）に、（実施例１９）〜（実施例３６）、（比較例７）〜（比較例１２）における、防眩層の平均膜厚Ｈ（μｍ）、｜ｎＡ１−ｎＢ｜、｜ｎＡ２−ｎＢ｜、｜ｎＢ−ｎＭ｜、粒子Ｂの平均粒径ｒＢ（μｍ）｜ｎＢ−ｎＭ｜×ｗＢ×Ｈ、（｜ｎＡ１−ｎＭ｜×ｗＡ１＋｜ｎＡ２−ｎＭ｜×ｗＡ２＋｜ｎＢ−ｎＭ｜×ｗＢ）×Ｈ、ｗＡ１＋ｗＡ２＋ｗＢ、ｒＡ１／Ｈを示した。
【００９４】
【表６】
2009122490.tif 000008
【００９５】
・防眩フィルムの評価
得られた防眩フィルムについて、以下の方法で、防眩フィルムに外光が映りこんだ際にその外光の像が不鮮明であるか否か（「防眩性」）、防眩フィルムが色補正効果を有するか否か（「色補正」）、防眩フィルム自体が白っぽくないか否か（「白化」）、防眩フィルムを備える液晶表示装置において表示した画像がチラチラする現象が発生するか否か（「ギラツキ」）、防眩フィルムに蛍光灯の照明が映りこんだ際に防眩フィルムが白茶けるか否か（「白ボケ」）、防眩フィルムの防眩層表面を擦った際に擦り跡や傷などが発生するか否か（「耐擦傷性」）の評価をおこなった。以下に、その評価方法の詳細を示す。
【００９６】
・「防眩性」
実施例及び比較例において得られた防眩フィルムを黒色のプラスティック板に粘着剤を介して貼り付けた状態で、蛍光灯などが映りこんだ像の鮮明さを以下の基準に従い目視評価した。
「二重丸印」・・蛍光灯の像が全く気にならない
「丸印」・・・・蛍光灯の像が確認されるものの気にならない
「バツ印」・・・蛍光灯の像が鮮明であり気になる
【００９７】
・「色補正」
ＴＮ型液晶表示装置イＭｉｔｓｕｂｉｓｈｉ社製Ｄｉａｍｏｎｄｃｒｙｓｔａ  ＲＤＴ１７５ＬＭに実施例及び比較例において得られた防眩フィルムを粘着剤を介して貼り付けたものと貼り付けていないものを、特に外光を映りこませないで、ＪＩＳ  Ｘ  ９２０４：２００４に示された１５種のカラー画像を表示し目視で比較評価した。任意の斜め方向から視認して、以下の基準に従い評価した。
「二重丸印」・・色補正の効果が高いことが確認できる
「丸印」・・・・色補正の効果は「二重丸印」と比較して少ないが、確認できる
「バツ印」・・・色補正の効果が確認できない
【００９８】
・「白化」
実施例及び比較例において得られた防眩フィルムを粘着剤を介して黒色のプラスティック板に貼り付けた状態で、特に外光を映りこませないで、防眩フィルム自体の白さを目視で以下の基準に従い評価した。
「二重丸印」・・防眩フィルム自体の白さを全く感じない
「丸印」・・・・防眩フィルム自体の白さは少し確認できるものの気にならない
「バツ印」・・・防眩フィルム自体の白さを感じ気になる
【００９９】
・「ギラツキ」
蛍光灯を内蔵したライトテーブル上に１５０ｐｐｉのパターンを有するブラックマトリックス（ＢＭ）ガラス基板を配置し、その上に、実施例及び比較例において得られた防眩性色補正フィルムを貼り合わせたガラス基板を配置し、真上より目視にて防眩フィルムのギラツキを以下の基準に従い評価した。
「二重丸印」・・ギラツキを全く感じない
「丸印」・・・・ギラツキ少し確認できるものの気にならない
「バツ印」・・・ギラツキを感じ気になる
【０１００】
・「白ボケ」
実施例及び比較例において得られた防眩フィルムを粘着剤を介して黒色のプラスティック板に貼り付けた状態で、蛍光灯を映りこませ、防眩フィルムの光の拡散具合を目視で以下の基準に従い評価した。
「二重丸印」・・蛍光灯の光の拡散による広っぽさを感じない
「丸印」・・・・蛍光灯の光の拡散による白っぽさを確認できるものの気にならない
「バツ印」・・・蛍光灯の光が強く拡散され、白っぽさをかんじる
【０１０１】
・「耐擦傷性」
実施例及び比較例で得られた防眩フィルムを、スチールウール（＃００００）を用い５００ｇ／ｃｍ２の荷重をかけ１０往復擦り、擦り跡やキズなどによる外観の変化を目視で以下の基準に従い評価した。
「二重丸印」・・擦った前後で外観の変化がまったく確認されない
「丸印」・・・・擦った前後で外観の変化は確認されるものの目立たない
「バツ印」・・・擦った前後で外観の変化が目立つ
【０１０２】
（表７）に、（実施例１）〜（実施例１８）、（比較例１）〜（比較例６）で得られた防眩フィルムにおける評価結果を示す。また、（表８）に、（実施例１９）〜（実施例３６）、（比較例７）〜（比較例１２）で得られた防眩フィルムにおける評価結果を示す。
【０１０３】
【表７】
2009122490.tif 000009
【０１０４】
【表８】
2009122490.tif 000010
【図面の簡単な説明】
【０１０５】
【図１】図１は本発明の防眩フィルムの断面模式図である。
【図２】図２は本発明の別の態様の防眩フィルムの断面模式図である。
【図３】図３は本発明の別の態様の防眩フィルムの断面模式図である。
【図４】図４は本発明の防眩フィルムを用いた透過型液晶ディスプレイである。
【図５】図５は本発明のダイコーター塗布装置の模式図である。
【符号の説明】
【０１０６】
１        防眩フィルム
１１      透明基材
１２      防眩層
１２０    バインダマトリックス
１２Ａ    粒子Ａ
１２Ａ１  粒子Ａ１
１２Ａ２  粒子Ａ２
１２Ｂ    粒子Ｂ
ｒＡ      粒子Ａの平均粒子径
ｒＡ１      粒子Ａ１の平均粒子径
ｒＡ２      粒子Ａ２の平均粒子径
ｒＢ      粒子Ｂの平均粒子径
Ｈ        防眩層の平均膜厚
１２      機能層
２        偏光板
２１      透明基材
２２      透明基材
２３      偏光層
３        液晶セル
４１      透明基材
４２      透明基材
４３      偏光層
５        バックライトユニット
３０      ダイヘッド
３１      配管
３２      塗液タンク
３３      送液ポンプ
３５      回転ロール
【図１】
2009122490.tif 000011
【図２】
2009122490.tif 000012
【図３】
2009122490.tif 000013
【図４】
2009122490.tif 000014
【図５】
2009122490.tif 000015